(57)【特許請求の範囲】
【請求項１】
基本成分、副成分および不可避的不純物からなるＭｎＣｏＺｎ系フェライトであって、
前記基本成分が、Ｆｅ２Ｏ３、ＺｎＯ、ＣｏＯ、ＭｎＯ換算での鉄、亜鉛、コバルト、マンガンの合計を１００ｍｏｌ％として、
鉄：Ｆｅ２Ｏ３換算で４５．０ｍｏｌ％以上、５０．０ｍｏｌ％未満、
亜鉛：ＺｎＯ換算で１５．５〜２４．０ｍｏｌ％、
コバルト：ＣｏＯ換算で０．５〜４．０ｍｏｌ％および
マンガン：残部
であり、
前記基本成分に対して、前記副成分が、
ＳｉＯ２：５０〜３００ｍａｓｓｐｐｍおよび
ＣａＯ：３００〜１３００ｍａｓｓｐｐｍ
であり、
前記不可避的不純物におけるＰおよびＢ量をそれぞれ、
Ｐ：１０ｍａｓｓｐｐｍ未満、
Ｂ：１０ｍａｓｓｐｐｍ未満
に抑制し、
前記ＭｎＣｏＺｎ系フェライトに占める全ボイド数に対する結晶粒内ボイド数が５５％未満であり、さらに
２３℃、１０ＭＨｚにおける初透磁率が１５０以上、
比抵抗が３０Ω・ｍ以上、
２３℃における保磁力が１５Ａ／ｍ以下、
キュリー温度が１００℃以上、
ＪＩＳ  Ｒ  １６０７に準拠して測定した破壊靱性値が１．００ＭＰａ・ｍ１/２以上である、ＭｎＣｏＺｎ系フェライト。
【請求項２】
請求項１に記載のＭｎＣｏＺｎ系フェライトを得るＭｎＣｏＺｎ系フェライトの製造方法であって、
前記基本成分の混合物を仮焼し、冷却して仮焼粉を得る仮焼工程と、
前記仮焼粉に前記副成分を添加して、混合、粉砕して粉砕粉を得る混合−粉砕工程と、
前記粉砕粉にバインダーを添加、混合した後、造粒して造粒粉を得る造粒工程と、
前記造粒粉を成形して成形体を得る成形工程と、
前記成形体を焼成して、ＭｎＣｏＺｎ系フェライトを得る焼成工程と、を有し、
前記仮焼工程における仮焼の最高温度が８００〜９５０℃の範囲で、
かつ前記最高温度から１００℃までの冷却速度が８００℃／ｈｒ以上、または前記最高温度から１００℃までの冷却時の雰囲気の酸素濃度が５体積％以下の少なくともいずれかを満足する、ＭｎＣｏＺｎ系フェライトの製造方法。
【請求項３】
請求項１に記載のＭｎＣｏＺｎ系フェライトを得るＭｎＣｏＺｎ系フェライトの製造方法であって、
前記基本成分の混合物を仮焼し、冷却して仮焼粉を得る仮焼工程と、
前記仮焼粉に前記副成分を添加して、混合、粉砕して粉砕粉を得る混合−粉砕工程と、
前記粉砕粉にバインダーを添加、混合した後、造粒して造粒粉を得る造粒工程と、
前記造粒粉を成形して成形体を得る成形工程と、
前記成形体を焼成してＭｎＣｏＺｎ系フェライトを得る焼成工程と、を有し、
前記仮焼粉の、下記（１）式で示すピーク強度比（Ｘ）が１．００以上である、ＭｎＣｏＺｎ系フェライトの製造方法。
記
Ｘ＝（Ｘ線回析法により分析したスピネル化合物のピーク強度）／（Ｘ線回析法により分析したα−Ｆｅ２Ｏ３のピーク強度）      ・・・（１）
【請求項４】
前記仮焼工程における仮焼の最高温度が８００〜９５０℃の範囲で、
かつ前記最高温度から１００℃までの冷却速度が８００℃／ｈｒ以上または前記最高温度から１００℃までの冷却時の雰囲気の酸素濃度が５体積％以下の少なくともいずれかを満足する、請求項３に記載のＭｎＣｏＺｎ系フェライトの製造方法。
【発明の詳細な説明】
【技術分野】
【０００１】
本発明は、特に自動車搭載部品の磁心に供して好適なＭｎＣｏＺｎ系フェライトおよびその製造方法に関するものである。
【背景技術】
【０００２】
ＭｎＺｎ系フェライトは、スイッチング電源等のノイズフィルタやトランス、アンテナの磁心として幅広く使用されている材料である。特長としては、軟磁性材料の中ではｋＨｚ領域において高透磁率、低損失であり、またアモルファス金属等と比較して安価なことが挙げられる。【０００３】
一方、通常のＭｎＺｎ系フェライトは、比抵抗が低く、渦電流損失による減衰のため１０ＭＨｚ領域における透磁率の保持は難しい。この対策として、Ｆｅ２Ｏ３量は５０ｍｏｌ％未満の領域を選択し、なおかつ、通常のＭｎＺｎ系フェライトでは正の磁気異方性を有するＦｅ２＋イオンの存在によりなされる正負の磁気異方性の相殺を、同じく正の磁気異方性を示すＣｏ２＋イオンにより代替したＭｎＣｏＺｎ系フェライトが知られている。このＭｎＣｏＺｎ系フェライトは、高い比抵抗を有すると共に、１０ＭＨｚ領域まで良好な初透磁率を保持することが特長である。【０００４】
ところで、近年の自動車のハイブリッド化、電装化に伴いニーズが拡大している自動車搭載用途の電子機器の磁心としては、破壊靭性値が高いことが求められる。というのは、ＭｎＺｎ系フェライトをはじめとする酸化物磁性材料はセラミックスであり、脆性材料であることから破損しやすいこと、加えて従来の家電製品用途と比較して、自動車搭載用途では絶えず振動を受け、破損されやすい環境下で使用され続けるためである。
しかし、同時に自動車用途では、軽量化、省スペース化も求められるため、高い破壊靭性値に加え、高温でも好適な磁気特性を併せ持つことが重要である。【０００５】
自動車搭載用途向けのＭｎＺｎ系フェライトとしては、過去に様々な開発が進められている。
良好な磁気特性に言及したものとしては、特許文献１および２等が、また破壊靭性値を高めたＭｎＺｎ系フェライトとしては、特許文献３および４等が報告されている。
さらに、１０ＭＨｚ領域まで初透磁率を保持する高抵抗ＭｎＣｏＺｎ系フェライトとしては、特許文献５および６等が報告されている。
【先行技術文献】
【特許文献】
【０００６】
【特許文献１】特開２００７−５１０５２号公報
【特許文献２】特開２０１２−７６９８３号公報
【特許文献３】特開平４−３１８９０４号公報
【特許文献４】特開平４−１７７８０８号公報
【特許文献５】特開２００５−１７９０９２号公報
【特許文献６】特開２００５−２４７６５１号公報
【発明の開示】
【発明が解決しようとする課題】
【０００７】
一般的に従来のＭｎＺｎ系フェライトの初透磁率を上昇させるためには、磁気異方性と磁歪を小さくすることが有効である。これらの実現のためには、ＭｎＺｎ系フェライトの主成分であるＦｅ２Ｏ３、ＺｎＯおよびＭｎＯの配合量を、適正な範囲に設定する必要がある。
また、焼成工程において十分な熱を加え、フェライト内の結晶粒を適度に成長させることで、磁化工程における結晶粒内の磁壁の移動を容易化し、さらに粒界に偏析する成分を添加し、適度で均一な厚みの粒界を生成させることで、比抵抗を保持させて、周波数上昇に伴う初透磁率の減衰を抑制し、１００ｋＨｚ領域でも高い初透磁率を実現している。
しかし、ＭｎＺｎ系フェライトでは、比抵抗が最高でも２０Ω・ｍ程度が限度で、初透磁率を１０ＭＨｚまで維持することは不可能である。そこで上述したＭｎＣｏＺｎ系フェライトが用いられることがある。【０００８】
一方、自動車車載用電子部品の磁心に関しては、上記の磁気特性に加え、絶えず振動を受ける環境下でも破損しないよう、高い破壊靭性値が求められる。もし磁心であるＭｎＺｎ系フェライトが破損した場合、インダクタンスが大きく低下することから電子部品は所望の働きができなくなり、その影響で自動車全体が動作不能となる。
以上から、自動車車載用電子部品に供するＭｎＣｏＺｎ系フェライトには、高い初透磁率に代表される良好な磁気特性および高い破壊靭性値の両者が求められる。【０００９】
しかし、特許文献１や特許文献２では、所望の磁気特性を実現するための組成については言及されているものの、破壊靭性値については一切述べられていない。同じく、特許文献５や特許文献６においても、破壊靭性値に関する言及がなく、自動車車載用電子部品の磁心としては不適と思われる。
一方、特許文献３および特許文献４では、破壊靭性値の改良については言及されているものの、磁気特性が自動車車載用電子部品の磁心としては不十分であり、やはりこの用途には不適といえる。【００１０】
そこで本発明は、２３℃、１０ＭＨｚにおける初透磁率の値が１５０以上、比抵抗が３０Ω・ｍ以上、２３℃における保磁力が１５Ａ／ｍ以下、キュリー温度が１００℃以上という優れた磁気特性を有し、さらに平板状試料のＪＩＳ  Ｒ  １６０７に準拠して測定した破壊靭性値が１．００ＭＰａ・ｍ１/２以上という優れた機械的特性を併せ持つ、ＭｎＣｏＺｎ系フェライトを提供することを目的とする。
【課題を解決するための手段】
【００１１】
そこで、発明者らは、まず、トロイダル形状コアにおいて、２３℃、１０ＭＨｚにおける高い初透磁率を実現可能な、ＭｎＣｏＺｎ系フェライトの基本成分であるＦｅ２Ｏ３、ＣｏＯおよびＺｎＯの適正量について検討した。
その結果、この組成範囲内であれば、電気抵抗低下の原因となるＦｅ２＋イオンをほぼ含まないことからある程度高い比抵抗を保持可能であり、なおかつ磁気異方性および磁歪が小さいことから、軟磁性材料として重要な低い保磁力、実用上問題とならない高いキュリー温度、および１０ＭＨｚ領域でも高い初透磁率を保持することが可能な、基本成分の適正範囲を見出した。【００１２】
次に、粒界に偏析する非磁性成分であるＳｉＯ２およびＣａＯを副成分として適量加えることで均一な厚みの粒界を生成でき、その結果、比抵抗のさらなる上昇のみならず、結晶組織を整えることが可能となることを見出した。【００１３】
これらに加え、発明者らが破壊靭性値の向上に効果的な因子を調査したところ、ＭｎＣｏＺｎ系フェライトの破面を研磨、エッチングした後に観察した画像の解析から、材料内のボイドのうち結晶粒内に残存したボイドの比率と破壊靭性値との間に相関があることを突き止めた。
すなわち、ボイドは、粒界に存在するものと、結晶粒内に存在するものとがあるが、結晶粒内に残存するボイド（以下、結晶粒内ボイドとも称する）を減少させることにより脆性材料であるＭｎＣｏＺｎ系フェライトのき裂伝播が抑制され、その結果、材料の破壊靭性値が向上することが究明されたのである。【００１４】
この観点で発明者らは、さらに調査を進めたところ、結晶粒内ボイドを減少させるための２つの手段を見出した。
まず、フェライトの焼成時に粒成長バランスが崩れることにより、異常粒が出現することがあるが、この異常粒は粒内に多数のボイドを含有する。この異常粒の発生を抑制して、結晶粒内ボイドの数を低減するためには、不可避的不純物の含有量を低減する必要がある。なお、異常粒の出現は損失を増大させるため、磁気特性の観点からも異常粒の回避が求められる。
もう１つは、通常のＭｎＣｏＺｎ系フェライトの製造において仮焼工程を経るのだが、この際の仮焼の最高温度、および冷却時の速度もしくは雰囲気を適正に制御することで、材料が過剰に酸素を吸収することを防ぎ、焼成時における還元反応の際に脱離する酸素量を減少させることで、ボイドの出現数を減少させ、結晶粒内ボイドを減少させる手法である。
これら２つの手段を適切に制御することによって、初めて材料の破壊靭性値を高めることが可能になる。【００１５】
以上述べたように、基本成分であるＦｅ２Ｏ３、ＣｏＯおよびＺｎＯ量、ならびに非磁性成分であるＳｉＯ２およびＣａＯ量を適正量に調整すると共に、結晶粒内ボイドを減少させることが、所望の磁気特性と高い破壊靭性値を併有するＭｎＣｏＺｎ系フェライトを得るために必要である。
なお、先に述べた特許文献１および特許文献２では、破壊靭性値に関する言及がなされておらず、この改善は不可能といえる。同様に、特許文献５および特許文献６では、良好な磁気特性は言及されているものの、やはり破壊靭性値に関しては述べられていない。
また、特許文献３および特許文献４では、靱性は改善されているものの、適切な組成範囲を選択できていないために、所望の磁気特性を実現できていない。
そのため、これらの知見のみでは実用上有用な自動車車載用電子部品の磁心に適したＭｎＣｏＺｎ系フェライトを作製することはできない。
本発明は、上記の知見に立脚するものである。【００１６】
すなわち、本発明の要旨構成は次のとおりである。
１．基本成分、副成分および不可避的不純物からなるＭｎＣｏＺｎ系フェライトであって、
前記基本成分が、Ｆｅ２Ｏ３、ＺｎＯ、ＣｏＯ、ＭｎＯ換算での鉄、亜鉛、コバルト、マンガンの合計を１００ｍｏｌ％として、
鉄：Ｆｅ２Ｏ３換算で４５．０ｍｏｌ％以上、５０．０ｍｏｌ％未満、
亜鉛：ＺｎＯ換算で１５．５〜２４．０ｍｏｌ％、
コバルト：ＣｏＯ換算で０．５〜４．０ｍｏｌ％および
マンガン：残部
であり、
前記基本成分に対して、前記副成分が、
ＳｉＯ２：５０〜３００ｍａｓｓｐｐｍおよび
ＣａＯ：３００〜１３００ｍａｓｓｐｐｍ
であり、
前記不可避的不純物におけるＰおよびＢ量をそれぞれ、
Ｐ：１０ｍａｓｓｐｐｍ未満、
Ｂ：１０ｍａｓｓｐｐｍ未満
に抑制し、
前記ＭｎＣｏＺｎ系フェライトに占める全ボイド数に対する結晶粒内ボイド数が５５％未満であり、さらに
２３℃、１０ＭＨｚにおける初透磁率が１５０以上、
比抵抗が３０Ω・ｍ以上、
２３℃における保磁力が１５Ａ／ｍ以下、
キュリー温度が１００℃以上、
ＪＩＳ  Ｒ  １６０７に準拠して測定した破壊靱性値が１．００ＭＰａ・ｍ１/２以上である、ＭｎＣｏＺｎ系フェライト。【００１７】
２．前記１に記載のＭｎＣｏＺｎ系フェライトを得るＭｎＣｏＺｎ系フェライトの製造方法であって、
前記基本成分の混合物を仮焼し、冷却して仮焼粉を得る仮焼工程と、
前記仮焼粉に前記副成分を添加して、混合、粉砕して粉砕粉を得る混合−粉砕工程と、
前記粉砕粉にバインダーを添加、混合した後、造粒して造粒粉を得る造粒工程と、
前記造粒粉を成形して成形体を得る成形工程と、
前記成形体を焼成して、ＭｎＣｏＺｎ系フェライトを得る焼成工程と、を有し、
前記仮焼工程における仮焼の最高温度が８００〜９５０℃の範囲で、
かつ前記最高温度から１００℃までの冷却速度が８００℃／ｈｒ以上、または前記最高温度から１００℃までの冷却時の雰囲気の酸素濃度が５体積％以下の少なくともいずれかを満足する、ＭｎＣｏＺｎ系フェライトの製造方法。【００１８】
３．前記１または２に記載のＭｎＣｏＺｎ系フェライトを得るＭｎＣｏＺｎ系フェライトの製造方法であって、
前記基本成分の混合物を仮焼し、冷却して仮焼粉を得る仮焼工程と、
前記仮焼粉に前記副成分を添加して、混合、粉砕して粉砕粉を得る混合−粉砕工程と、
前記粉砕粉にバインダーを添加、混合した後、造粒して造粒粉を得る造粒工程と、
前記造粒粉を成形して成形体を得る成形工程と、
前記成形体を焼成してＭｎＣｏＺｎ系フェライトを得る焼成工程と、を有し、
前記仮焼粉の、下記（１）式で示すピーク強度比（Ｘ）が１．００以上である、ＭｎＣｏＺｎ系フェライトの製造方法。
記
Ｘ＝（Ｘ線回析法により分析したスピネル化合物のピーク強度）／（Ｘ線回析法により分析したα−Ｆｅ２Ｏ３のピーク強度）      ・・・（１）【００１９】
４．前記仮焼工程における仮焼の最高温度が８００〜９５０℃の範囲で、
かつ前記最高温度から１００℃までの冷却速度が８００℃／ｈｒ以上または前記最高温度から１００℃までの冷却時の雰囲気の酸素濃度が５体積％以下の少なくともいずれかを満足する、前記３に記載のＭｎＣｏＺｎ系フェライトの製造方法。
【発明の効果】
【００２０】
本発明のＭｎＣｏＺｎ系フェライトは、２３℃、１０ＭＨｚにおける初透磁率が１５０以上、比抵抗が３０Ω・ｍ以上、２３℃における保磁力が１５Ａ／ｍ以下、キュリー温度が１００℃以上という優れた磁気特性を有し、さらに平板状試料のＪＩＳ  Ｒ  １６０７に準拠して測定した破壊靭性値が１．００ＭＰａ・ｍ１/２以上という優れた機械的特性を併せ持つ。
【発明を実施するための形態】
【００２１】
以下、本発明を具体的に説明する。なお、本明細書中において、「〜」を用いて表される数値範囲は、「〜」の前後に記載される数値を下限値及び上限値として含む範囲を意味する。
まず、本発明において、ＭｎＣｏＺｎ系フェライト（以下、単にフェライトとも称する）の組成を前記の範囲に限定した理由について説明する。なお、基本成分として本発明に含まれる鉄、亜鉛、コバルト、マンガンについては、すべてＦｅ２Ｏ３、ＺｎＯ、ＣｏＯ、ＭｎＯに換算した値で示す。また、これらＦｅ２Ｏ３、ＺｎＯ、ＣｏＯ、ＭｎＯの含有量については、Ｆｅ２Ｏ３、ＺｎＯ、ＣｏＯ、ＭｎＯ換算での鉄、亜鉛、コバルト、マンガンの合計量１００ｍｏｌ％に対するｍｏｌ％で、一方副成分および不可避的不純物の含有量については基本成分に対するｍａｓｓｐｐｍで表すことにした。
【００２２】
Ｆｅ２Ｏ３：４５．０ｍｏｌ％以上、５０．０ｍｏｌ％未満
Ｆｅ２Ｏ３が過剰に含まれた場合、Ｆｅ２＋量が増加し、それによりＭｎＣｏＺｎ系フェライトの比抵抗が低下する。これを避けるために、Ｆｅ２Ｏ３量は５０ｍｏｌ％未満に抑える必要がある。しかし、少なすぎた場合には、保磁力の上昇及びキュリー温度の低下を招くため、最低でも鉄はＦｅ２Ｏ３換算で４５．０ｍｏｌ％は含有させるものとする。Ｆｅ２Ｏ３の含有量は、好ましくは４７．１ｍｏｌ％以上、５０．０ｍｏｌ％未満、より好ましくは４７．１〜４９．５ｍｏｌ％の範囲である。
【００２３】
ＺｎＯ：１５．５〜２４．０ｍｏｌ％
ＺｎＯは、フェライトの飽和磁化を増加させること、また比較的飽和蒸気圧が低いことから焼結密度を上昇させる働きがあり、保磁力の低下に有効な成分である。そこで、最低でも亜鉛はＺｎＯ換算で１５．５ｍｏｌ％は含有させるものとする。一方、亜鉛含有量が適正な値より多い場合には、キュリー温度の低下を招き、実用上問題がある。そのため、亜鉛はＺｎＯ換算で２４．０ｍｏｌ％以下とする。好ましいＺｎＯの範囲は１５．５〜２３．０ｍｏｌ％、さらに好ましくは１７．０〜２３．０ｍｏｌ％である。
【００２４】
ＣｏＯ：０．５〜４．０ｍｏｌ％
ＣｏＯにおけるＣｏ２＋イオンは正の磁気異方性エネルギーをもつイオンであり、このＣｏＯの適量添加に伴い、磁気異方性エネルギーの総和の絶対値が低下する結果、保磁力の低下が実現される。そのためには、ＣｏＯを０．５ｍｏｌ％以上添加することが必須である。一方、多量の添加は比抵抗の低下、異常粒成長の誘発、また磁気異方性エネルギーの総和が過度に正に傾くことから、逆に保磁力の上昇を招く。これを防ぐために、ＣｏＯは最大４．０ｍｏｌ％の添加に止めるものとする。好ましいＣｏＯの範囲は１．０〜３．５ｍｏｌ％であり、より好ましいＣｏＯの範囲は１．０〜３．０ｍｏｌ％である。
【００２５】
ＭｎＯ：残部
本発明は、ＭｎＣｏＺｎ系フェライトであり、基本成分の残部はＭｎＯとする必要がある。その理由は、残部がＭｎＯでなければ、低い保磁力や１０ＭＨｚでの高透磁率に代表される良好な磁気特性が得られないためである。好ましいＭｎＯの範囲は２６．５〜３２．０ｍｏｌ％である。ＭｎＯの含有量は、より好ましくは２６．０〜３２．０ｍｏｌ％、さらに好ましくは２５．０〜３２．０ｍｏｌ％の範囲である。
【００２６】
以上、基本成分について説明したが、副成分については次のとおりである。
ＳｉＯ２：５０〜３００ｍａｓｓｐｐｍ
ＳｉＯ２は、フェライトの結晶組織の均一化に寄与することが知られており、適量の添加に伴い結晶粒内に残留する結晶粒内ボイドの数を減少させるため、保磁力を低下させるとともに、破壊靭性値を高めることができる。そのため、最低でもＳｉＯ２を５０ｍａｓｓｐｐｍ含有させることとする。一方、添加量が過多の場合には反対に異常粒が出現し、これは破壊靭性値を著しく低下させると同時に、１０ＭＨｚにおける初透磁率および保磁力も著しく劣化することから、ＳｉＯ２の含有量は３００ｍａｓｓｐｐｍ以下に制限する必要がある。ＳｉＯ２の含有量は、好ましくは６０〜２５０ｍａｓｓｐｐｍの範囲である。
【００２７】
ＣａＯ：３００〜１３００ｍａｓｓｐｐｍ
ＣａＯは、ＭｎＣｏＺｎ系フェライトの結晶粒界に偏析し、結晶粒の成長を抑制する働きを持ち、結晶粒内ボイド数を減らす役割を有する。そのため、適量の添加に伴い、比抵抗を上昇させ、保磁力も下げ、なおかつ破壊靭性値も上昇させることができる。そのため、最低でもＣａＯを３００ｍａｓｓｐｐｍ含有させることとする。一方、添加量過多の場合には異常粒が出現し、破壊靭性値および保磁力を共に劣化させることから、ＣａＯの含有量は１３００ｍａｓｓｐｐｍ以下に制限する必要がある。ＣａＯの含有量は、好ましくは３５０〜１２００ｍａｓｓｐｐｍ、より好ましくは３５０〜１０００ｍａｓｓｐｐｍの範囲である。
【００２８】
次に、抑制すべき不可避的不純物について説明する。
Ｐ：１０ｍａｓｓｐｐｍ未満、Ｂ：１０ｍａｓｓｐｐｍ未満
ＰおよびＢは、主に原料酸化鉄中に不可避的に含まれる成分である。これらの含有量がごく微量であれば問題ないが、ある一定以上含まれる場合にはフェライトの異常粒の成長を誘発し、結晶粒内ボイド率が高くなるために、破壊靭性値が低下するとともに、保磁力の増大および初透磁率の低下を招き、重大な悪影響を及ぼす。よって、ＰおよびＢの含有量はともに１０ｍａｓｓｐｐｍ未満に抑制することとした。好ましくはＰ、Ｂとも８ｍａｓｓｐｐｍ以下である。
【００２９】
また、組成に限らず種々のパラメータによりＭｎＣｏＺｎ系フェライトの諸特性は多大な影響を受ける。そこで、本発明では、より好ましい磁気特性、強度特性を確保するために以下に述べる規定を設ける。
ＪＩＳ  Ｒ  １６０７に準拠して測定した破壊靱性値：１．００ＭＰａ・ｍ１/２以上
ＭｎＣｏＺｎ系フェライトはセラミックスであり、脆性材料であるためほとんど塑性変形しない。そのため、破壊靭性値はＪＩＳ  Ｒ  １６０７に規定されたＳＥＰＢ法（Single-Edge-Precracked-Beam method）によって測定される。ＳＥＰＢ法においては、平板状試料の中心部にビッカース圧痕を打痕し、予き裂を加えた状態で曲げ試験をすることで破壊靭性値を測定する。本発明のＭｎＣｏＺｎ系フェライトは高靱性が求められる自動車搭載用を想定しており、破壊靱性値が１．００ＭＰａ・ｍ１/２以上であることが求められる。
この条件を満たすためには、粉末成形によって製造するＭｎＣｏＺｎ系フェライトでは、材料内にボイドが残存するが、破面を研磨、フッ硝酸による粒界部エッチングの後、２００〜５００倍視野で観察した画像を解析し、結晶粒内ボイドの総数を視野内の全残存ボイド総数で除した結晶粒内ボイド率を５５％未満にする必要がある。結晶粒内ボイド率は、好ましくは５０％以下、より好ましくは４７％以下である。というのは、ＭｎＣｏＺｎ系フェライト内のき裂は、主に結晶粒内ボイドを伝って伝播するために、結晶粒内ボイド率が高い場合にはき裂が伝播しやすく、靱性値が低いため、１．００ＭＰａ・ｍ１/２以上を満たせなくなるためである。
【００３０】
結晶粒内ボイド率を５５％未満に保つためには、２つの条件を満たす必要がある。
１つ目は、不可避的不純物であるＰ、Ｂの量を１０ｍａｓｓｐｐｍ未満に抑制することである。というのは、これらの成分は多数の結晶粒内ボイドを含む異常粒の出現を誘発する成分であり、結晶粒内ボイド率を高めるからである。
【００３１】
２つ目は、ＭｎＣｏＺｎ系フェライトの製造工程における仮焼条件の適正化である。
基本的に金属酸化物であるＭｎＣｏＺｎ系フェライトの焼成は還元反応であり、この過程で材料が保持する過剰な酸素が放出される。焼成前の成形工程にて、粉体圧縮した成形体の形状を保持するために、成形される造粒粉には有機物バインダーが加えられており、このバインダーは焼成初期段階で燃焼分解され除去される。分解除去の際における還元雰囲気は、酸化物であるフェライト材料から酸素を奪う化学反応を伴うことがあり、この化学反応は体積膨張を伴うことから、成形体を破損させる。このため、これを防ぐために、ＭｎＣｏＺｎ系フェライトには仮焼工程にて意図的に酸素を化学量論比よりも過剰に吸収、保持させている。しかし、当然ながら過度に酸素を保持している場合、焼成工程で放出される酸素量は増加する。焼成時の粒成長に伴い、酸素は材料外へと放出されるが、酸素の放出量が多いほど、結晶粒内ボイドの量は増加し、結晶粒内ボイド率が５５％以上となると破壊靭性値が所望の１．００ＭＰａ・ｍ１/２よりも低下する。そのため、仮焼工程では適切な温度、雰囲気範囲の下で、ＭｎＣｏＺｎ系フェライトを処理する必要がある。
具体的には、仮焼の最高温度は８００〜９５０℃の範囲内（好ましくは８５０〜９５０℃の範囲内）にするとともに、最高温度から１００℃までの冷却速度を８００℃／ｈ以上、もしくは最高温度から１００℃までの冷却時の酸素濃度が５体積％以下（好ましくは４％体積以下）の少なくともいずれかを満たす条件下で処理する必要がある。
なお、最高温度から１００℃までの冷却時の酸素濃度が５体積％以下とする際の仮焼の最高温度は８００〜９５０℃（より好ましくは８５０〜９３０℃）、仮焼雰囲気は空気中とするのが好ましい。
【００３２】
また、仮焼粉の保持する酸素量については、波長が１．５４２ÅであるＣｕ−Ｋα線を用いたＸ線回析（X-ray Diffraction：ＸＲＤ）による分析により定量化が可能であり、上記条件下の処理により、次式（１）で示されるピーク強度比（Ｘ）を１．００以上とすればよい。ピーク強度比（Ｘ）は、好ましくは１．１以上である。
Ｘ＝（Ｘ線回析法により分析したスピネル化合物のピーク強度）／（Ｘ線回析法により分析したα−Ｆｅ２Ｏ３のピーク強度）      ・・・（１）
上掲式（１）の意味するところは、波長が１．５４２ÅであるＣｕ−Ｋα線を用いてＸＲＤ分析を行った際、出現するピークのうち約３５°に出現するスピネル化合物のピーク強度を３３°に出現するα−Ｆｅ２Ｏ３のピーク強度で除した比であり、この値が１．００以上であれば、結晶粒内ボイド率が低下し、良好な靱性値を得ることができる。
【００３３】
次に、本発明のＭｎＣｏＺｎ系フェライトの製造方法について説明する。
ＭｎＣｏＺｎ系フェライトの製造においては、まず上述した比率となるように、基本成分であるＦｅ２Ｏ３、ＺｎＯ、ＣｏＯおよびＭｎＯ粉末を秤量し、これらを十分に混合して混合物とした後に、該混合物を仮焼する（仮焼工程）。この際に、好適な磁気特性および破壊靭性値を併有させるために、仮焼の最高温度は８００〜９５０℃の範囲内とすることに加え、最高温度から１００℃までの冷却速度を８００℃／ｈ以上とするか、もしくは最高温度から１００℃までの冷却時の酸素分圧を５％以下とするかの少なくともいずれかを満たすことで、仮焼粉を波長が１．５４２ÅであるＣｕ−Ｋα線を用いたＸＲＤで分析した時、約３５°に出現するスピネル化合物のピーク強度を３３°に出現するα−Ｆｅ２Ｏ３のピーク強度で除した比を１．００以上、好ましくは１．１以上とする。なお、ここでスピネル化合物とは、フェライト仮焼粉中に存在する、スピネル型結晶構造を有する化合物であり、一般式ＡＦｅ２Ｏ４（ＡはＭｎ，Ｚｎ）で表される。
【００３４】
次に、得られた仮焼粉に、副成分を、上述した含有量となるように所定の比率で加え，、仮焼粉と混合して粉砕を行う（混合−粉砕工程）。この工程にて、添加した成分の濃度に偏りがないよう粉末を充分に均質化し、同時に仮焼粉を目標の平均粒径の大きさまで微細化させ、粉砕粉とする。
ついで、粉砕粉に、ポリビニルアルコール等の公知の有機物バインダーを加え、スプレードライ法等により造粒して造粒粉を得る（造粒工程）。その後、必要であれば粒度調整のための篩通し等の工程を経て、成形機にて圧力を加えて成形して成形体とする（成形工程）。次いで、成形体を公知の焼成条件の下で焼成し、ＭｎＣｏＺｎ系フェライトを得る（焼成工程）。
得られたＭｎＣｏＺｎ系フェライトには、適宜表面研磨等加工を施しても構わない。
【００３５】
かくして得られたＭｎＣｏＺｎ系フェライトは、
２３℃、１０ＭＨｚにおける初透磁率の値が１５０以上、好ましくは１６０以上、より好ましくは１７０以上、
比抵抗が３０Ω・ｍ以上、好ましくは４０Ω・ｍ以上、より好ましくは５０Ω・ｍ以上、
２３℃における保磁力が１５Ａ／ｍ以下、好ましくは１３Ａ／ｍ以下、
キュリー温度が１００℃以上
という優れた磁気特性を有するだけでなく、従来のＭｎＣｏＺｎ系フェライトでは不可能であった、平板状試料のＪＩＳ  Ｒ  １６０７に準拠して測定した破壊靭性値が１．００ＭＰａ・ｍ１/２以上という優れた機械的特性を有している。
【実施例】
【００３６】
（実施例１）
Ｆｅ２Ｏ３、ＺｎＯ、ＣｏＯおよびＭｎＯの量が表１に示す比率となるように秤量した各原料粉末を、ボールミルを用いて１６時間混合した後、空気中にて９００℃で３時間の仮焼を行った。なお、仮焼の最高温度から１００℃までの冷却雰囲気は空気中、冷却速度は１６００℃／ｈとした。次に、この仮焼粉に対し、ＳｉＯ２およびＣａＯをそれぞれ１５０ｍａｓｓｐｐｍ、７００ｍａｓｓｐｐｍ相当分秤量した後に添加し、ボールミルで１２時間粉砕した。ついで得られた粉砕粉に、ポリビニルアルコールを加えてスプレードライ造粒し、１１８ＭＰａの圧力をかけトロイダルコアおよび平板状コアに成形した。その後、これらの成形体を焼成炉に装入して、最高温度１３５０℃で２時間、窒素ガスと空気とを適宜混合したガス流中で焼成し、外径：２５ｍｍ、内径：１５ｍｍ、高さ：５ｍｍの焼結体トロイダルコアと、縦：４ｍｍ、横：３５ｍｍ、厚み：３ｍｍの焼結体平板状コア（直方体コアともいう）とを得た。
なお、原料として高純度原料を用い、かつボールミル等の媒体は使用前に十分に洗浄し、他材質からの成分混入を抑制したことから、トロイダルコアおよび直方体コアに含まれる不可避的不純物であるＰおよびＢの量はそれぞれ４および３ｍａｓｓｐｐｍであった。なお、ＰおよびＢの含有量は、ＪＩＳ  Ｋ  ０１０２（ＩＰＣ質量分析法）に従って定量した。【００３７】
得られたトロイダルコアの初透磁率は、トロイダルコアに１０ターンの巻線を施し、インピーダンスアナライザ（キーサイト社製４２９４Ａ）を用いて測定したインピーダンスと位相角とを元に算出した。
保磁力Ｈｃは、ＪＩＳ  Ｃ  ２５６０−２に基づき２３℃にて測定し、比抵抗は４端子法にて測定した。
キュリー温度は、ＬＣＲメータ（キーサイト社製４９８０Ａ）を用いて測定したインダクタンスの温度特性測定結果より算出した。
結晶粒内ボイド率については、得られたトロイダルコアを破断し、破面を研磨後フッ硝酸でエッチングした後、５００倍の倍率で光学顕微鏡を用いて観察し、縦１２０μｍ、横１６０μｍの視野内に出現したボイドを数え、結晶粒内ボイドの数を、ボイド総数で除することで算出した。
仮焼粉のピーク強度比は、波長が１．５４２ÅであるＣｕ−Ｋα線を用いて仮焼粉をＸＲＤ分析（リガク製UltimaIV）し、約３５°に出現するスピネル化合物のピーク強度を３３°に出現するα−Ｆｅ２Ｏ３のピーク強度で除して算出した。
直方体コアの破壊靭性値については、ＪＩＳ  Ｒ  １６０７に準じ、ビッカース圧子により中央部に打痕した試料に予き裂を加えた後に３点曲げ試験で破断し、その破断荷重と試料の寸法とを元に算出した。得られた結果を表１に示す。【００３８】
【表１】
0006730546.tif 000002
【００３９】
同表に示したとおり、発明例である実施例１-1〜１-7では、比抵抗が３０Ω・ｍ以上、２３℃における保磁力が１５Ａ／ｍ以下、キュリー温度が１００℃以上、２３℃、１０ＭＨｚにおける初透磁率の値が１５０以上で、かつ破壊靭性値が１．００ＭＰａ・ｍ１/２以上という、好適な磁気特性と高靱性が併せて得られている。
これに対し、Ｆｅ２Ｏ３を５０．０ｍｏｌ％以上含む比較例１-1および１-2は、比抵抗が大幅に低下しており、渦電流損失の増大に伴う１０ＭＨｚの初透磁率も大幅に劣化している。一方、Ｆｅ２Ｏ３が４５．０ｍｏｌ％未満である比較例１-3では、高靱性は実現できているものの、磁気異方性と磁歪とが大きくなったため保磁力が増加し、かつキュリー温度の低下がみられる。
ＺｎＯが過剰である比較例１-4では、キュリー温度が１００℃未満まで低下している。反対にＺｎＯが適正範囲より少ない比較例１-5では、保磁力が上昇し、望ましい範囲を外れている。
ＣｏＯに着目すると、ＣｏＯ量が少ない比較例１-6では、正負の磁気異方性の相殺が不十分であるために、保磁力が高くなっており、また過剰に含む比較例１-7では、反対に正の磁気異方性が過剰に高まったために、保磁力が上昇し、１０ＭＨｚにおける初透磁率も低下している。【００４０】
（実施例２）
Ｆｅ２Ｏ３が４９．０ｍｏｌ％、ＺｎＯが２１．０ｍｏｌ％、ＣｏＯが２．０ｍｏｌ％、ＭｎＯが２８．０ｍｏｌ％となるよう原料を秤量し、ボールミルを用いて１６時間混合した後、空気中にて９００℃で３時間の仮焼を行った。なお、仮焼の最高温度から１００℃までの冷却雰囲気は空気中、冷却速度は１６００℃／ｈとした。次に、この仮焼粉に表２に示す量のＳｉＯ２およびＣａＯを加え、ボールミルで１２時間粉砕した。ついで、得られた粉砕粉に、ポリビニルアルコールを加えてスプレードライ造粒し、１１８ＭＰａの圧力をかけトロイダルコアおよび平板状コアに成形した。その後、これらの成形体を焼成炉に装入して、最高温度１３２０℃で２時間、窒素ガスと空気とを適宜混合したガス流中で焼成し、外径：２５ｍｍ、内径：１５ｍｍ、高さ：５ｍｍの焼結体トロイダルコアと、縦：４ｍｍ、横：３５ｍｍ、厚み：３ｍｍの焼結体直方体コアとを得た。なお、得られたトロイダルコアおよび直方体コアに含まれる不可避的不純物であるＰおよびＢの量はそれぞれ４および３ｍａｓｓｐｐｍであった。
これらの各試料について、実施例１と同じ手法、装置を用いそれぞれの特性を評価した。得られた結果を表２に併記する。【００４１】
【表２】
0006730546.tif 000003
【００４２】
同表に示したとおり、ＳｉＯ２およびＣａＯ量が規定の範囲内である実施例２-1〜２-4では、比抵抗が３０Ω・ｍ以上、２３℃における保磁力が１５Ａ／ｍ以下、キュリー温度が１００℃以上、２３℃、１０ＭＨｚにおける初透磁率の値が１５０以上という良好な磁気特性と、破壊靭性値が１．００ＭＰａ・ｍ１/２以上という高い靱性が併せて得られている。
これに対し、ＳｉＯ２およびＣａＯの２成分のうち１つでも規定量未満しか含まない比較例２-1、２-3では、粒界生成が不十分となることから比抵抗が低下し、結晶粒内ボイド率上昇に伴う破壊靭性値の低下がみられる。反対に同成分のうち１つでも過多である比較例２-2、２-4および２-5では、異常粒の出現により２３℃、１０ＭＨｚにおける初透磁率をはじめとした磁気特性が劣化しており、また異常粒が多くの粒内に多量のボイドを含むことから結晶粒内ボイド率が高くなった結果、破壊靭性値も大きく低下している。【００４３】
（実施例３）
実施例１に示した手法により、基本成分および副成分が実施例１−２と同じ組成となるような割合になる一方、含有する不可避的不純物であるＰ、Ｂの量が種々に異なる原料を用いて得られた造粒粉を得た。該造粒粉に１１８ＭＰａの圧力をかけトロイダルコアおよび平板状コアに成形した。その後、これらの成形体を焼成炉に装入して、最高温度１３２０℃で２時間、窒素ガスと空気を適宜混合したガス流中で焼成し、外径：２５ｍｍ、内径：１５ｍｍ、高さ：５ｍｍの焼結体トロイダルコアと、縦：４ｍｍ、横：３５ｍｍ、厚み：３ｍｍの焼結体直方体コアとを得た。
これらの各試料について、実施例１と同じ手法、装置を用いそれぞれの特性を評価した。得られた結果を表３に示す。【００４４】
【表３】
0006730546.tif 000004
【００４５】
同表に示したとおり、不可避的不純物であるＰおよびＢの量が規定の範囲内である実施例３-1では、比抵抗、保磁力および２３℃、１０ＭＨｚにおける初透磁率の全てに優れるだけでなく、１．００ＭＰａ・ｍ１/２以上という優れた破壊靭性値も得られている。
これに対し、両成分のうち一方もしくは両方が規定値以上含まれる比較例３-1、３-2、３-3では、異常粒が出現することから複数の磁気特性が劣化し、同時に結晶粒内ボイド率も高まることから破壊靭性値も低下し、初透磁率、破壊靭性値ともに望ましい値が得られていない。【００４６】
（実施例４）
仮焼工程の熱処理温度、冷却速度、冷却雰囲気を表４に示す条件に変更した以外は、実施例1-2と同様にして造粒粉を作成した。該造粒粉に１１８ＭＰａの圧力をかけトロイダルコアおよび平板状コアに成形した。その後、これらの成形体を焼成炉に装入して、最高温度１３２０℃で２時間、窒素ガスと空気を適宜混合したガス流中で焼成し、外径：２５ｍｍ、内径：１５ｍｍ、高さ：５ｍｍの焼結体トロイダルコアと、縦：４ｍｍ、横：３５ｍｍ、厚み：３ｍｍの焼結体直方体コアとを得た。
これらの各試料について、実施例１と同じ手法、装置を用いそれぞれの特性を評価した。得られた結果を表４に併記する。【００４７】
【表４】
0006730546.tif 000005
【００４８】
仮焼工程において
１）最高温度が８００〜９５０℃の範囲内であり、かつ
２）最高温度から１００℃までの冷却速度が８００℃／ｈ以上、もしくは最高温度から１００℃までの冷却時の酸素濃度が５体積％以下の少なくともいずれかを満たす条件下で作製した実施例４-1〜４-6では、冷却の際に過剰な酸素吸収を抑制できているため、ＸＲＤで観察したスピネル化合物／α−Ｆｅ２Ｏ３のピーク比が１．０以上を保持しており、焼成時の酸素放出量が減少したことから結晶粒内ボイド率が低下し、その結果、破壊靭性値が１．００ＭＰａ・ｍ１/２以上という良好な破壊靭性値が得られている。
これに対し、上記の範囲外で作製した比較例４-1〜４-8のうち、４-1〜４-4、４-6、４-8では、仮焼工程におけるスピネル化合物の生成量の不足、もしくは冷却時の酸素吸収量増加に伴い、得られる仮焼粉中のα−Ｆｅ２Ｏ３量が増加している。そのため焼成時の酸素放出量が増加し、結晶粒内ボイド率が上昇した結果、破壊靭性値が所望の値未満となっている。
仮焼温度が適正範囲を超える比較例４-5および４-7に着目すると、破壊靭性値は高い一方で、２３℃、１０ＭＨｚにおける初透磁率が劣化している。これは仮焼時に過度の熱が加わることで反応が過度に進みすぎ仮焼粉の粒径が粗大化し硬化するため、後の粉砕工程において十分に粉砕することができず、そのため焼成時に粉体間の焼結反応が阻害され不十分であったことから、所望の磁気特性が得られなかったものと考えられる。
【要約】
２３℃、１０ＭＨｚにおける初透磁率、比抵抗およびキュリー温度が高く、２３℃における保磁力が低いという優れた磁気特性と、平板状試料のＪＩＳ  Ｒ  １６０７に準拠して測定した破壊靭性値が高いという優れた機械的特性をそなえる、ＭｎＣｏＺｎ系フェライトを提供する。ＭｎＣｏＺｎ系フェライトの基本成分および副成分を適正範囲に調整すると共に、不可避的不純物であるＰおよびＢ量をそれぞれ、Ｐ：１０ｍａｓｓｐｐｍ未満およびＢ：１０ｍａｓｓｐｐｍ未満に抑制し、さらに、前記ＭｎＣｏＺｎ系フェライトに占める全ボイド数に対する結晶粒内ボイド数を５５％未満にし、かつ前記ＭｎＣｏＺｎ系フェライトの２３℃、１０ＭＨｚにおける初透磁率の値を１５０以上、比抵抗を３０Ω・ｍ以上、２３℃における保磁力を１５Ａ／ｍ以下、キュリー温度を１００℃以上、ＪＩＳ  Ｒ  １６０７に準拠して測定した破壊靱性値が１．００ＭＰａ・ｍ１/２以上とする。